(57)【要約】【課題】保存安定性に優れ、低温で迅速に硬化し、低弾性及び低光沢性を有する硬化物となる低温硬化型液状エポキシ樹脂組成物の提供。【解決手段】  下記（Ａ）及び（Ｂ）を含む低温硬化型液状エポキシ樹脂組成物。（Ａ）下記一般式（１）で示される両末端グリシジル基変性エポキシ樹脂  【化１】2018184525.tif 000009（式（１）中、Ｒ１は炭素数１〜５０の２価の有機基である。Ｒ２は水素原子又はメチル基であって、同じであっても異なっていてもよく、ｎはそれぞれ独立して１〜１００の整数である。）（Ｂ）２５℃で固体であり、融点が５０〜１２０℃の範囲にあるポリアミン系硬化剤【選択図】なし【特許請求の範囲】
【請求項１】
下記（Ａ）及び（Ｂ）を含む低温硬化型液状エポキシ樹脂組成物。
（Ａ）２５℃で液状の下記一般式（１）で示される両末端グリシジル基変性エポキシ樹脂
【化１】
2018184525.tif 000007
（式（１）中、Ｒ１は炭素数１〜５０の２価の有機基である。Ｒ２は水素原子又はメチル基であって、同じであっても異なっていてもよく、ｎはそれぞれ独立して１〜１００の整数である。）
（Ｂ）２５℃で固体であり、融点が５０〜１２０℃の範囲にあるポリアミン系硬化剤
【請求項２】
前記（Ａ）成分が、下記一般式（２）で示される両末端グリシジル基変性エポキシ樹脂である請求項１に記載の低温硬化型液状エポキシ樹脂組成物。
【化２】
2018184525.tif 000008
（式（２）中、ｎはそれぞれ独立して１〜１００の整数である。）
【請求項３】
さらに（Ｃ）成分として、無機充填材を含む請求項１又は２に記載の低温硬化型液状エポキシ樹脂組成物。
【請求項４】
さらに（Ｄ）成分として、２５℃において固体状の樹脂粒子を含む請求項１〜３のいずれか１項に記載の低温硬化型液状エポキシ樹脂組成物。
【請求項５】
前記（Ｄ）成分が、（メタ）アクリル樹脂又はシリコーン樹脂の粒子である請求項４のいずれか１項に記載の低温硬化型液状エポキシ樹脂組成物。
【請求項６】
前記（Ｄ）成分の平均粒径が、１０μｍ以下である請求項４又は５に記載の低温硬化型液状エポキシ樹脂組成物。
【請求項７】
さらに（Ｅ）成分として、黒色顔料を含む請求項１〜６のいずれか１項に記載の低温硬化型液状エポキシ樹脂組成物。
【請求項８】
接着剤として用いられる請求項１〜７のいずれか１項に記載の低温硬化型液状エポキシ樹脂組成物。
【発明の詳細な説明】
【技術分野】
【０００１】
本発明は、低温硬化型液状エポキシ樹脂組成物に関する。
【背景技術】
【０００２】
センサー素子等の部材は高性能化や小型化が進み、より低温環境下での製造が要求されている。それに伴って、これらの部材に使用される熱硬化性エポキシ樹脂組成物の特性として、保存安定性に優れ、低温で迅速に硬化し、低弾性及び低光沢性を有する硬化物を得られることが求められている。
【０００３】
現在、低温硬化型樹脂として頻用される二液硬化型エポキシ樹脂は、使用時の混合作業が必要となり、取り扱いが悪いという問題点がある。また、低温硬化性及び保存安定性は相反する性質であり、一液硬化型エポキシ樹脂において両者を両立させることは難しい。そのため、潜在型硬化剤や潜在型硬化促進剤を用いた一液低温硬化型エポキシ樹脂が開発されている。
【０００４】
特許文献１では、アミン化合物とポリグリシジル化合物とを反応させて得られる付加反応物、及び、フェノール樹脂を含有する潜在性硬化剤を用いた一液低温硬化型エポキシ樹脂組成物が開示されている。しかし、該一液低温硬化型エポキシ樹脂組成物ではビスフェノール系エポキシ樹脂が用いられており、弾性率が高く、熱サイクル信頼性が低い。
【０００５】
また、特許文献２では、１分子内にチオール基を２個以上有するポリチオール化合物を硬化剤として用いた一液硬化型エポキシ樹脂組成物が開示されている。しかし、チオール系化合物は臭気が強く、また、他の熱硬化性樹脂の硬化を阻害する場合もあり、その使用が避けられている。
【０００６】
上述したように、これまで保存安定性に優れ、低温で迅速に硬化し、低弾性及び低光沢性を有する硬化物となるエポキシ樹脂組成物の開発は十分でなかった。
【先行技術文献】
【特許文献】
【０００７】
【特許文献１】国際公開第２０１２／０２０５７２号
【特許文献２】国際公開第２００５／０７０９９１号
【発明の概要】
【発明が解決しようとする課題】
【０００８】
したがって、本発明の目的は、保存安定性に優れ、低温で迅速に硬化し、低弾性及び低光沢性を有する硬化物となる低温硬化型液状エポキシ樹脂組成物を提供することである。
【課題を解決するための手段】
【０００９】
本発明者らは上記目的を達成するため鋭意研究を重ねた結果、低弾性エポキシ樹脂と、常温で固体のポリアミン系硬化剤とを含有する熱硬化性エポキシ樹脂組成物が、上記目的を達成できることを見出し、本発明を完成した。
すなわち、本発明は、下記の低温硬化型液状エポキシ樹脂組成物を提供するものである。
【００１０】
＜１＞
下記（Ａ）及び（Ｂ）を含む低温硬化型液状エポキシ樹脂組成物。
（Ａ）２５℃で液状の下記一般式（１）で示される両末端グリシジル基変性エポキシ樹脂
【化１】
2018184525.tif 000002
（式（１）中、Ｒ１は炭素数１〜５０の２価の有機基である。Ｒ２は水素原子又はメチル基であって、同じであっても異なっていてもよく、ｎはそれぞれ独立して１〜１００の整数である。）
（Ｂ）２５℃で固体であり、融点が５０〜１２０℃の範囲にあるポリアミン系硬化剤
＜２＞
前記（Ａ）成分が、下記一般式（２）で示される両末端グリシジル基変性エポキシ樹脂である＜１＞に記載の低温硬化型液状エポキシ樹脂組成物。
【化２】
2018184525.tif 000003
（式（２）中、ｎはそれぞれ独立して１〜１００の整数である。）
＜３＞
さらに（Ｃ）成分として、無機充填材を含む＜１＞又は＜２＞に記載の低温硬化型液状エポキシ樹脂組成物。
＜４＞
さらに（Ｄ）成分として、２５℃において固体状の樹脂粒子を含む＜１＞〜＜３＞のいずれか１項に記載の低温硬化型液状エポキシ樹脂組成物。
＜５＞
前記（Ｄ）成分が、（メタ）アクリル樹脂又はシリコーン樹脂の粒子である請求項４のいずれか１項に記載の低温硬化型液状エポキシ樹脂組成物。
＜６＞
前記（Ｄ）成分の平均粒径が、１０μｍ以下である請求項４又は５に記載の低温硬化型液状エポキシ樹脂組成物。
＜７＞
さらに（Ｅ）成分として、黒色顔料を含む＜１＞〜＜６＞のいずれか１項に記載の低温硬化型液状エポキシ樹脂組成物。
＜８＞
接着剤として用いられる＜１＞〜＜７＞のいずれか１項に記載の低温硬化型液状エポキシ樹脂組成物。
【発明の効果】
【００１１】
本発明によれば、保存安定性に優れ、低温で迅速に硬化し、低弾性及び低光沢性を有する硬化物を得られる低温硬化型液状エポキシ樹脂組成物、特に低温硬化型液状エポキシ樹脂接着剤を提供することができる。
【発明を実施するための形態】
【００１２】
以下、本発明について詳細に説明する。
【００１３】
（Ａ）エポキシ樹脂
本発明で用いられる（Ａ）成分は、２５℃で液状の下記一般式（１）で示される両末端グリシジル基変性エポキシ樹脂である。該両末端グリシジル基変性エポキシ樹脂はポリアミンとの相溶性が良好であり、低温での硬化が迅速であり、得られる硬化物はポリエーテル鎖によって低弾性化される。
【００１４】
【化３】
2018184525.tif 000004
【００１５】
式（１）中、Ｒ１は炭素数１〜５０、好ましくは１〜３０の２価の有機基であり、分岐構造、不飽和結合、芳香環構造を含んでいてもよい。中でも、炭素数１〜３０のアルキレン基、炭素数１〜３０の両末端ジカルボキシル基、ビスフェノール骨格等がさらに好ましく、特に好ましくはビスフェノール骨格のビスフェノールＡ型骨格である。Ｒ２は水素原子又はメチル基であって、同じであっても異なっていてもよく、ｎはそれぞれ独立して１〜１００の整数であり、好ましくは１〜１０の整数である。
【００１６】
上記一般式（１）で示される両末端グリシジル基変性エポキシ樹脂のなかで好ましいものは、硬化物の耐熱性の観点から、下記式（２）で示される両末端グリシジル基変性エポキシ樹脂である。
【００１７】
【化４】
2018184525.tif 000005
【００１８】
式（２）中、ｎはそれぞれ独立して１〜１００の整数であり、好ましくは１〜１０の整数である。
【００１９】
また、該両末端グリシジル基変性エポキシ樹脂として、市販品（例えば、ＥＰ−４０００Ｌ（ＡＤＥＫＡ社製商品名）等）も使用することができる。これらの両末端グリシジル基変性エポキシ樹脂は、１種単独で用いてもよいし、２種以上を併用してもよい。
【００２０】
（Ａ）成分は、本発明の組成物中、１０〜８０質量％含有することが好ましく、１５〜７０質量％含有することがより好ましく、２０〜６０質量％含有することがさらに好ましい。
【００２１】
（Ｂ）硬化剤
本発明で用いられる（Ｂ）成分は、エポキシ樹脂用の硬化剤として一般に使用されているポリアミン系硬化剤である。該（Ｂ）成分は、前記（Ａ）成分の硬化剤として作用し、（Ａ）成分の２５℃で液状である液状エポキシ樹脂と反応して架橋構造を形成し、（Ａ）成分の２５℃で液状である液状エポキシ樹脂を硬化する。
該（Ｂ）成分は、２５℃で固体であり、融点が５０〜１２０℃、好ましくは５０℃〜１００℃であるため、良好な保存安定性を有し、加熱により溶解され、本発明の組成物の低温での硬化を可能とする。（Ｂ）成分の融点が５０℃より低いと硬化剤としての潜在性が損なわれるおそれがあり、（Ｂ）成分の融点が１２０℃より高いと組成物の低温硬化性が損なわれるおそれがある。
なお、本明細書において、融点とはＪＩＳ  Ｋ  ００６４：１９９２記載の方法で測定した値をいう。また、本明細書において、硬化剤の「潜在性」とは、硬化剤をエポキシ樹脂に配合した組成物が室温で安定に貯蔵でき、熱によって急速に組成物を硬化する能力をいう。
【００２２】
（Ｂ）成分のポリアミン系硬化剤は、公知の方法で製造されたものを用いることができる。該ポリアミン硬化剤としては、組成物の硬化性や（Ｂ）成分の融点の制御のため、アミンと反応性を有するエポキシ基等を有する化合物でポリアミンを変性したものも含む。このようなポリアミン系硬化剤としては、例えば、エポキシ樹脂（ビスフェノールＡ型エポキシ樹脂等）とポリアミン化合物（エチレンジアミン等のアルキレンジアミン化合物、ポリアルキルポリアミン化合物、脂環式ポリアミン化合物、芳香族ポリアミン化合物等）とを反応させて得られるポリマー構造を有する変性ポリアミン化合物が挙げられる（特許第５８７６４１４号公報等を参照）。また、該ポリアミン系硬化剤として、市販品（例えば、「ＥＨ−５０１５Ｓ」、「ＥＨ−５０３０Ｓ」、「ＥＨ−４３５７Ｓ」（以上、ＡＤＥＫＡ社製商品名）等）も使用することができる。
また、（Ｂ）成分の反応性や流動性の制御のため、シリカ等の無機物にポリアミンを担持させたものを用いてもよい。これらのポリアミン系硬化剤は、１種類を単独で用いてもよいし、２種類以上を併用してもよい。
【００２３】
ポリアミン系硬化剤の平均粒径は、２０μｍ以下であることが好ましく、組成物の微細領域への進入性の観点から１０μｍ以下であることがさらに好ましい。平均粒径が２０μｍより大きいと、組成物の微細領域への進入性が損なわれるおそれがある。
本願明細書において、「平均粒径」とは、レーザー光回折法により測定した累積質量平均径（ｄ５０）のことをいう。
【００２４】
（Ｂ）成分のポリアミン系硬化剤の配合量は、（Ａ）成分中に含まれるエポキシ基１モルに対し、（Ｂ）成分中の反応基（アミノ基）が０．３〜２．０モルとなる量が好ましく、０．８〜１．８モルとなる量がさらに好ましい。該配合量が０．３モル未満となる量では硬化物のガラス転移温度（Ｔｇ）が低下するおそれがあり、一方、２．０モルを超える量では硬化物が硬化不良になるおそれがある。
【００２５】
本発明の低温硬化型液状エポキシ樹脂組成物には、更に、必要に応じて下記の成分を添加してもよい。
【００２６】
（Ｃ）無機充填材
（Ｃ）成分は、通常、エポキシ樹脂組成物に配合される無機充填材である。該無機充填材の例としては、シリカ系微粉末（溶融シリカ、結晶性シリカ等）、中空シリカ等のケイ素系充填材；アルミナ、水酸化アルミニウム、窒化アルミニウム等のアルミニウム系充填材；窒化珪素、窒化ホウ素等の金属窒化物系充填材；ガラス繊維、ウォラステナイト等の繊維状充填材；三酸化アンチモン等のアンチモン系充填材などが挙げられる。
これらの中でもケイ素系充填材が好ましく、溶融シリカが特に好ましい。これらの無機充填材は、１種単独で用いてもよいし、２種以上を併用してもよい。また、無機充填材の平均粒径や形状は特に限定されないが、流動性の観点から、球状のものが好ましい。
【００２７】
上記無機充填材は、樹脂と無機充填材との結合強度を強くするため、シランカップリング剤で予め表面処理したものでもよい。シランカップリング剤としては、例えば、アルケニル基、エポキシ基、（メタ）アクリロキシ基、アミノ基、メルカプト基、ウレイド基等の官能性基で置換された１価炭化水素基を含有するアルコキシシラン及びこれらの部分加水分解縮合物などが挙げられる。
シランカップリング剤の具体例としては、γ−グリシドキシプロピルトリメトキシシラン、γ−グリシドキシプロピルメチルジエトキシシラン、β−（３，４−エポキシシクロヘキシル）エチルトリメトキシシラン等のエポキシ官能性アルコキシシラン；Ｎ−β（アミノエチル）−γ−アミノプロピルトリメトキシシラン、γ−アミノプロピルトリエトキシシラン、Ｎ−フェニル−γ−アミノプロピルトリメトキシシラン等のアミノ官能性アルコキシシラン；γ−メルカプトプロピルトリメトキシシラン等のメルカプト官能性アルコキシシランなどが挙げられる。これらのカップリング剤は、１種単独で用いてもよいし、２種以上を併用してもよい。なお、表面処理に用いるカップリング剤の配合量及び表面処理方法については特に制限されるものではない。
【００２８】
（Ｃ）成分の配合量は、（Ａ）成分と（Ｂ）成分の合計１００質量部に対し、１０〜１，０００質量部とすることが好ましく、２０〜１５０質量部とすることがより好ましい。
【００２９】
（Ｄ）樹脂粒子
（Ｄ）成分は、２５℃で固体の樹脂粒子であり、該樹脂粒子は硬化物の光沢度や弾性率を低下させることができる。このような樹脂粒子は公知の樹脂の粒子であればよく、該樹脂の種類としては、例えば、ＡＡＳ樹脂、ＡＥＳ樹脂、ＡＳ樹脂、ＡＢＳ樹脂、ＭＢＳ樹脂、塩化ビニル樹脂、酢酸ビニル樹脂、（メタ）アクリル樹脂（ポリメタクリル酸メチル樹脂）、フェノキシ樹脂、ポリブタジエン樹脂、フッ素樹脂、シリコーン樹脂、ポリアセタール、ポリアミド、ポリアミドイミド、ポリイミド、ポリエーテルイミド、ポリエーテルエーテルケトン、ポリエチレン、ポリエチレンオキサイド、ポリエチレンテレフタレート、ポリカーボネート、ポリスチレン、ポリサルホン、ポリエーテルサルホン、ポリビニルアルコール、ポリビニルエーテル、ポリビニルブチラール、ポリビニルホルマール、ポニフェニレンエーテル、ポリフェニレンサルファイド、ポリブチレンテレフタレート、ポリプロピレン、ポリメチルペンテン等が挙げられる。これらの中でも、光沢度の観点から、（メタ）アクリル樹脂が好ましい。
【００３０】
樹脂粒子の形状は、略球状、円柱状、角柱状、不定形状、破砕状、及び燐片状等であってよく、本発明の組成物の接着性を考慮すると、略球状、及び鋭角部を有しない不定形状が好ましい。
該樹脂粒子の平均粒径は、用途に応じて適宜選択されるが、平均粒径は０．０１〜１０μｍであることが好ましい。平均粒径が１０μｍより大きい場合は、硬化段階において、樹脂の一部が十分に膨潤せずに残り、硬化物の特性を損なうおそれがある。平均粒径が０．０１μｍより小さい場合は、本発明の組成物の粘度が増して取り扱いが困難となるおそれがある。
【００３１】
（Ｄ）成分の配合量は、（Ａ）成分と（Ｂ）成分の合計１００質量部に対し、０．１〜２００質量部とすることが好ましく、特に５〜４０質量部が好ましい。該配合量が０．１質量部より少ないと、得られる硬化物の光沢度の低減が不十分になるおそれがある。一方、該配合量が２００質量部より多いと、本発明の組成物の粘度が増して取り扱いが困難となるおそれがある。
【００３２】
（Ｅ）黒色顔料
（Ｅ）成分の黒色顔料は、低温硬化型液状エポキシ樹脂組成物を黒色にして光透過率を低下させるために用いられる。該黒色顔料としては、例えば、従来の封止樹脂組成物に用いられるカーボンブラック、ファーネスブラック、アセチレンブラック、チタンブラック、カーボンナノチューブ、グラフェン、黒色アルミニウム、ペリレンブラック等が挙げられるが、これらに限定されるものではない。これらの中でも、価格や光沢度の観点から、カーボンブラックが好ましい。これらの黒色顔料は、１種単独で用いてもよいし、２種以上を併用してもよい。
（Ｅ）成分の配合量は、（Ａ）成分と（Ｂ）成分の合計１００質量部に対し、１０質量部以下が好ましく、５質量部以下がさらに好ましい。該配合量が、１０質量部より多いと、黒色顔料の分散が困難になったり、本発明の組成物の粘度が増して取り扱いが困難となるおそれがある。
【００３３】
（Ｆ）硬化促進剤
本発明の低温硬化型液状エポキシ樹脂組成物には、（Ｆ）成分として硬化促進剤を配合してもよい。該硬化促進剤としては、エポキシ樹脂組成物の硬化促進剤として公知のものが使用でき、特に限定されないが、例えば有機リン、イミダゾール、３級アミン等の塩基性有機化合物が挙げられる。
有機リンの例としては、トリフェニルホスフィン、トリブチルホスフィン、トリ（ｐ−トルイル）ホスフィン、トリ（ｐ−メトキシフェニル）ホスフィン、トリ（ｐ−エトキシフェニル）ホスフィン、トリフェニルホスフィン・トリフェニルボレート誘導体、テトラフェニルホスフィン・テトラフェニルボレート誘導体等が挙げられる。
イミダゾールの例としては、２−メチルイミダゾール、２−エチルイミダゾール、２−エチル−４−メチルイミダゾール、２−フェニルイミダゾール、２−フェニル−４−メチルイミダゾール、２−フェニル−４−メチル−５−ヒドロキシメチルイミダゾール、２−フェニル−４，５−ジヒドロキシメチルイミダゾール等が挙げられる。
３級アミンの例としては、トリエチルアミン、ベンジルジメチルアミン、α−メチルベンジルジメチルアミン、１，８−ジアザビシクロ［５，４，０］ウンデセン−７等が挙げられる。
これらの中でも、イミダゾールが好ましく、組成物の硬化性の観点から、特に２−エチル−４−メチルイミダゾール、２−フェニル−４−メチル−５−ヒドロキシメチルイミダゾールが好ましい。
【００３４】
（Ｆ）成分の添加量は、（Ａ）成分と（Ｂ）成分の合計１００質量部に対して、０．０１〜１０質量部であることが好ましく、０．０５〜５質量部であることがより好ましい。該添加量が下限値未満である場合には、熱硬化性エポキシ樹脂組成物の硬化促進効果が不十分になるおそれがあり、また上限値より多い場合には本発明の組成物の保存性が低下するおそれがある。
【００３５】
（Ｇ）その他の成分
本発明の組成物には、必要に応じて、本発明の効果を損なわない範囲で各種の添加剤を配合することができる。該添加剤としては、例えば、希釈剤、低応力剤、離型剤、ハロゲントラップ剤、シリコーンオイル、ポリシロキサン等が挙げられ、所望の樹脂特性を付与するために配合される。
【００３６】
製造方法
本発明の組成物の製造方法は特に制限されず、成分や目的に応じて任意に選択される。通常はミキサー、ロール等を用い、上述した各成分を混合して本発明の樹脂組成物が得られる。必要に応じて各成分の混合順序、混合条件（時間、温度、気圧等）を制御することができる。なお、（Ａ）〜（Ｄ）成分及びその他の成分を一度に混合してもよい。また（Ｄ）成分以外の成分が予め混合された混合物に（Ｄ）成分を添加して混合してもよく、この場合には、該混合物を予め粉砕するなどして、（Ｄ）成分と均一に混合しやすくする工程を加えてもよい。
【実施例】
【００３７】
以下、実施例及び比較例を示し、本発明を具体的に説明するが、本発明は下記の実施例に制限されるものではない。
【００３８】
実施例及び比較例で使用した原料を以下に示す。
【００３９】
（Ａ）エポキシ樹脂
（Ａ−１）両末端グリシジル基変性エポキシ樹脂（エポキシ当量２５５、ＡＤＥＫＡ社製ＥＰ−４０００Ｌ）
（Ａ−２）グリシジルアミン型エポキシ樹脂（エポキシ当量１００、三菱化学社製ｊＥＲ−６３０ＬＳＤ）
（Ａ−３）ビスフェノール型エポキシ樹脂（エポキシ当量１６５、新日鉄住金化学社製ＺＸ−１０５９）
【００４０】
（Ｂ）硬化剤
（Ｂ−１）ポリアミン硬化剤（融点８５〜１０５℃、活性水素当量５２、ＡＤＥＫＡ社製ＥＨ−５０１５Ｓ）
（Ｂ−２）ポリアミン硬化剤（融点７０〜８０℃、活性水素当量１０５、ＡＤＥＫＡ社製ＥＨ−５０３０Ｓ）
（Ｂ−３）液状フェノールノボラック樹脂硬化剤（融点−４０〜−１０℃、水酸基当量１３５、明和化成社製ＭＥＨ−８００５）
【００４１】
（Ｃ）無機充填材
（Ｃ−１）球状溶融シリカ（平均粒径０．６μｍ、龍森社製ＬＶＳ−５１６Ｈ）
【００４２】
（Ｄ）樹脂粒子
（Ｄ−１）ポリメタクリル酸メチル樹脂粒子（球状、平均粒径０．３μｍ、日本ゼオン社製ゼオンアクリルレジンＦ３２０）
【００４３】
（Ｅ）黒色顔料
（Ｅ−１）カーボンブラック（ＤＥＮＫＡ社製デンカブラックＬｉ１００）
【００４４】
（Ｆ）硬化促進剤
（Ｆ−１）２−フェニル−４−メチル−５−ヒドロキシメチルイミダゾール（四国化成工業社製２Ｐ４ＭＨＺ−ＰＷ）
【００４５】
［実施例１〜４、比較例１〜４］
表１に示す配合（質量部）で、（Ａ）〜（Ｆ）成分を混合して、実施例１〜４及び比較例１〜４の熱硬化性エポキシ樹脂組成物を得た。得られた熱硬化性エポキシ樹脂組成物について、下記方法で諸特性を測定した。その結果を表１に示す。
また、得られた熱硬化性エポキシ樹脂組成物を、成形温度９０℃、成形時間３時間の条件で硬化し、実施例１〜４及び比較例１〜４の硬化物を得た。得られた硬化物について、下記方法で諸特性を測定した。その結果を表１に示す。
【００４６】
＜粘度及び増粘率＞
各熱硬化性エポキシ樹脂組成物について、コーンプレートの粘度計（ＢＲＯＯＫ  ＦＩＥＬＤ社製５１ＣＰ）を用いて、１．０ｒｐｍの回転数で２５℃における粘度を測定した。また、保存安定性を評価するために、各熱硬化性エポキシ樹脂組成物を、２５℃で３３６時間保管後、粘度を同様に測定し、増粘率を算出した。
【００４７】
＜反応率＞
各熱硬化性エポキシ樹脂組成物について、得られた組成物及び該組成物を９０℃で１時間加熱して得られた硬化物のＤＳＣ発熱ピークを示差走査熱量計（ＤＳＣ、ＭＥＴＴＬＥＲ社製ＵＶ−ＤＳＣ）で測定し、面積比から反応率を算出した。
【００４８】
＜接着力＞
ニッケルコート銅版に２ｍｍ×２ｍｍ×１５０μｍのＳｉチップを熱硬化性エポキシ樹脂組成物で付着し、９０℃、３時間の条件で硬化した後、得られた試験片の剪断接着力を測定した。
【００４９】
＜光沢度＞
光沢度は、ＪＩＳ  Ｚ  ８７４１：１９９７に準拠し、上記硬化条件で硬化して得られた硬化物の６０゜鏡面光沢を光沢度計ＩＧ−３２０（堀場製作所製）を用いて測定した。
【００５０】
＜曲げ弾性率＞
ＪＩＳ  Ｋ  ７１７１：２００８に記載の方法で、上記硬化条件で硬化して得られた硬化物の室温（２５℃）における曲げ弾性率を測定した。
【００５１】
＜光透過率＞
厚さ５０μｍに成形した各熱硬化性エポキシ樹脂組成物の硬化物について、エス・ディ・ジー社製Ｘ−ｒｉｔｅ８２００を用いて４５０ｎｍの光透過率を測定した。
【００５２】
【表１】
2018184525.tif 000006
【００５３】
表１に示されるように、フェノール系硬化剤を用いた比較例１及び２では、反応率が低く、保存安定性も悪かった。また、比較例３及び４では、曲げ弾性率が高く、光沢度が大きく、反応率が劣っていた。一方、両末端グリシジル基変性エポキシ樹脂とポリアミン系硬化剤とを併用した実施例１〜３では、保存安定性が良く、反応率が高かった。また、実施例１〜３では、曲げ弾性率が低く、接着力が高かった。さらに、カーボンブラックや（メタ）アクリル樹脂を添加した実施例４では、光沢度及び光透過率が低いため、この組成物はセンサー向けの封止材や接着剤として有用であることが分かった。